СПОСОБ УДАЛЕНИЯ ФИЛЬТРАЦИОННОГО ОСАДКА В НЕФТЯНЫХ СКВАЖИНАХ

1. Способ перевода в раствор полимерного материала, осажденного на пористой среде, который включает приведение указанного полимерного материала в контакт с водной композицией, при этом указанная водная композиция включает
(a) катализатор, выбранный из
(а1) комплекса, имеющего общую формулу (I)
где n представляет собой целое число от 1 до 3,
++
Y независимо представляет собой группу анионной природы, связанную с Fe в ионную пару в качестве аниона или ковалентной связью σ-типа;
++
s выражает число групп Y, достаточное для нейтрализации формального окислительного заряда Fe, и равно 2, если все группы Y являются одновалентными;
a L является лигандом, выбранным из соединений, имеющих общую формулу (II)
где Х - СН, N;
1
2
1
5
R и R, одинаковые или различные, выбраны из радикалов -Н, -СООН и С-С-алкил, предпочтительно из Н и СООН;
(а2) растворимой в воде соли кобальта (2+);
(b) окислитель, выбранный из
(b1) пероксида водорода;
5
(b2) MHSO, где М представляет собой щелочной металл;
с тем ограничением, что катализатор (а1) можно использовать только в присутствии окислителя (b1), а катализатор (а2) можно использовать только в присутствии катализатора (b2).
2. Способ по п.1, в котором лиганд L представляет собой пиридин-2-карбоновую кислоту.
3. Способ по п.1, в котором растворимая в воде соль кобальта (2+) представляет собой ацетат кобальта.
4. Способ по п.1, в котором в (b2) М=K.
2
2
5. Способ по п.1, в котором пероксид водорода используют в виде водного раствора, имеющего содержание НO от 5 до 40 мас.%.
2
2
6. Способ по п.5, в котором пероксид водорода используют в виде водного раствора, имеющего содержание HO от 10 до 30 мас.%.
++
7. Способ по п.1, в котором водная композиция имеет концентрацию Fe от 0,5 до 10 ммоль/л.
++
8. Способ по п.7, в котором водная композиция имеет концентрацию Fe от 1 до 5 ммоль/л.
9. Способ по п.1, в котором водная композиция имеет концентрацию пероксида водорода от 0,5 до 10 мас.%.
10. Способ по п.9, в котором водная композиция имеет концентрацию пероксида водорода от 1 до 5 мас.%.
11. Способ по п.1, в котором комплекс, имеющий общую формулу (I), формируют in situ путем добавления компонентов, то есть лиганда L и соли железа (II).
++
12. Способ по п.11, в котором мольное соотношение между лигандом и Fe составляет от 1/1 до 30/1.
++
13. Способ по п.12, в котором мольное соотношение между лигандом и Fe составляет от 1/1 до 10/1.